200 ㎎, 250 ㎎, 300 ㎎ 및 350 ㎎ 의 트리암시놀론 아 세토 나 이드 로 제제 를 제조 하 고 1000 ㎎ 의 전체 고체 를 생성 하 기 위해 상응 하 는 양 의 PLGA ( 50 : 50 의 락타이드 대 글리콜 라이드 몰 비 , 0 . 48 dL / g 의 고유 점 도 및 66 kDa 의 분자량 ) 를 일정 분량 의 디 클로로메탄 중 에 분산 시켜 5 % PLGA 용액 을 성취 하 였 다 . 또 다른 반복 에서 , 300 ㎎ 의 트리암시놀론 아 세토 나 이드 , 100 ㎎ 의 폴리에틸렌 글리콜 ( PEG 3350 ) 및 650 ㎎ 의 PLGA ( 50 : 50 의 락타이드 대 글리콜 라이드 몰 비 , 0 . 48 dL / g 의 고유 점 도 및 66 kDa 의 분자량 ) 을 14 . 25 그램 의 디 클로로메탄 중 에 분산 시켰 다 . 또 다른 반복 에서 , 1000 ㎎ 의 전체 고체 를 생성 하 기 위해 300 ㎎ 의 트리암시놀론 아 세토 나 이드 및 700 ㎎ 의 PLGA ( 50 : 50 의 락타이드 대 글리콜 라이드 몰 비 , 0 . 18 dL / g 의 고유 점 도 및 18 kDa 의 분자량 ) 를 14 . 25 그램 의 디 클로로메탄 중 에 분산 시켰 다 . 38 ℃ 내지 45 ℃ 에서 유지 되 는 온도 제어 챔버 내 에서 거의 3300 rpm 의 속도 로 회전 하 는 회전 디스크 의 공급 웰 에 분 산액 을 첨가 함 으로써 상기 분 산액 을 마이크 로 액 적 으로 무화 하 였 다 . 상기 마이크 로 입자 를 사이클론 분리기 를 사용 하 여 수집 하 고 , 후속 하 여 150 ㎛ 체 를 통해 체질 하 였 다 .